КЕРАМИЧЕСКАЯ МАССА ДЛЯ ПРОИЗВОДСТВА КИРПИЧА
CERAMIC PASTE FOR BRICK MANUFACTURE

Изобретение относится к промышленности строительных материалов и касается составов керамических масс для производства кирпича.
Известна керамическая масса, содержащая, мас.%: глину 76-79; уголь 1-1,5; измельченный брак кирпича после сушки 0,5-0,9; измельченные отходы стекловолокна - остальное [1].
Задача изобретения состоит в повышении морозостойкости кирпича, получаемого из керамической массы.
Технический результат достигается тем, что керамическая масса для производства кирпича, содержащая глину, измельченный брак кирпича после сушки, дополнительно включает каолин, золу-унос, хлорид железа, карбоксиметилцеллюлозу, причем компоненты находятся при следующем соотношении, мас.%: глина 79,3-80,2; измельченный брак кирпича после сушки 0,5-1,0; каолин 1,0-1,5; зола-унос 17,0-19,0; хлорид железа 0,15-0,23; карбоксиметилцеллюлоза 0,05-0,07.
Составы керамической массы приведены в таблице.
Компоненты
Состав, мас.%
1
2
3
Глина
79,3
79,72
80,2
Измельченный брак кирпича после сушки
0,5
0,75
1,0
Каолин
1,0
1,3
1,5
Зола-унос
19,0
18,0
17,0
Хлорид железа
0,15
0,17
0,23
Карбоксиметилцеллюлоза
0,05
0,06
0,07
Морозостойкость, циклы
100-110
100-110
100-110
Для приготовления керамической массы могут быть использованы качественные глины (кирпичные) любых месторождений.
Керамическую массу приготавливают следующим образом.
1. Компоненты дозируют в требуемых количествах. Увлажняют и тщательно разминают глину. Брак кирпича после сушки подвергают помолу до полного прохождения через сетку №008. Подготовленные компоненты (глину, измельченный брак кирпича после сушки, золу-унос, хлорид железа, карбоксиметилцеллюлозу) смешивают, добавляют воду. Влажность керамической массы выбирают в пределах 18-23%. Из керамической массы пластическим способом формуют кирпич, который сушат до влажности не более 6% и обжигают при температуре 1000-1100°C.
2. Компоненты дозируют в требуемых количествах. Глину размалывают сухим способом. Брак кирпича после сушки подвергают помолу до полного прохождения через сетку №008. Подготовленные компоненты (глину, измельченный брак кирпича после сушки, золу-унос, хлорид железа, карбоксиметилцеллюлозу) смешивают, добавляют воду. Влажность керамической массы выбирают в пределах 9-13%. Из керамической массы полусухим способом формуют кирпич, который обжигают при температуре 1000-1100°C.
Возможно, нанесение на поверхность (ложок, тычок) кирпича до обжига слоя ангоба.
Источник информации
1. А.с. №631494 СССР, С04В 33/00, 1978.